(57)【特許請求の範囲】
【請求項１】
タテ糸およびヨコ糸にマルチフィラメント糸を使用した織物からなる砂利下シートであって、前記織物は、カバーファクターが２，０００以上、剛軟度が５０ｍｍ〜１００ｍｍ、定伸長荷重が７０Ｎ〜３００Ｎ、かつ、遮光率が９５％以上である、砂利下シート。
【請求項２】
前記織物は、２．５４ｃｍ角内のタテ糸およびヨコ糸の総単糸数が６，０００本〜１０，０００本である、請求項１に記載した砂利下シート。
【請求項３】
前記マルチフィラメント糸を構成する単糸の繊度が、２．３ｄｔｅｘ〜４．６ｄｔｅｘである、請求項１又は２に記載した砂利下シート。
【請求項４】
前記マルチフィラメント糸の総繊度が、８４ｄｔｅｘ〜３３０ｄｔｅｘである、請求項１〜３のいずれか１項に記載した砂利下シート。
【請求項５】
前記マルチフィラメント糸が、黒、グレー、茶色、緑色又は青色である、請求項１〜４のいずれか１項に記載した砂利下シート。
【発明の詳細な説明】
【技術分野】
【０００１】
本発明は、農業分野や土木分野にて用いられる、土壌に敷設される砂利下シートに関する。砂利下シートは、砂利の沈降防止や、土壌からの雑草の繁殖を抑えるために用いられる。
【背景技術】
【０００２】
砂利下シートは、建物や街路樹の周囲の美観を維持するために敷設された砂利の沈降防止や、雑草の繁茂防止のために用いられている。また、砂利下シートは、道路の造成や河川の護岸工事における堤防法面の土砂下地や、アスファルトやコンクリート等を打設する際の下敷きとしても使用される。さらに、果樹園や野菜園等の栽培地面に直接敷設して、雑草の繁茂防止用として使用される場合もある。【０００３】
従来は砂利下シートを使用せず、土壌の上に砂利を直に敷設していたので、施工の際に土壌の中に砂利がめり込んで砂利層の厚みが減少し、砂利の上にかかる荷重に対して必要な支持力が得られないことがあった。また、降雨や地下水の浸透があると土壌および砂利層が軟弱化し、砂利の上に自動車等の重い車両が通過すると、砂利が沈降して路面に轍が発生した。さらに、水が溜まった轍の上を自動車等が通過するとタイヤによる路面の攪乱が進行し、轍が一層深くなることがあった。この轍現象を補修するためには、轍の上から砂利を敷設しなければならず、その費用は無視できないものとなっていた。【０００４】
このような問題を解決するために、ビニールシートやゴム引きの織物シート等を土壌の上に敷設する手段がとられていた。しかしながら、これらのシートは硬く、施工の際にシートの折れやシワ等の不具合が生じたり、凹凸のある土壌に追従しなかったり、施工前に整地し起伏を無くす必要があった。また、これらのシートには透水性が無いため、降雨等によって水がシート表面にたまり、砂利層が冠水してしまうという問題があった。【０００５】
そのため近年では、透水性を有する砂利下シートや透水性を有する防草シートが作り出された。例えば、前記の砂利下シートは、暗色系のスパンボンド不織布を用いて、透水性、遮光性を付加したシートであり、砂利の沈降を防止する効果や雑草の繁茂を防止する効果が見られる。しかしながら、シートが硬いため施工しにくく、また、土壌の起伏に追従させることが難しいため事前の整地作業が必要である等、経済性の観点からも改良が望まれていた。【０００６】
特許文献１には、カーボンブラックを含有するフラットヤーンの織物からなる、遮光性と透水性とを有するシートが開示されている。前記シートは、雑草の繁茂を防止する効果を目的とするものである。しかしながら、前記シートは単糸繊度が５００ｄｔｅｘ以上のフラットヤーンを用いているためシートが硬く、施工性は十分ではなかった。【０００７】
特許文献２には、６．０％以下の空隙率を有するフラットヤーンの織物からなる、遮光性と透水性とを有するシートが開示されている。前記シートも、雑草の繁茂を防止する効果を目的とするものである。しかしながら、前記シートもまた単糸繊度が５００ｄｔｅｘ以上のフラットヤーンを用いているためシートが硬く、施工性が悪い。また、前記シートは、シートに若干の空隙と透光性とをもたせることによって、雑草の枯死を防止する機能も有しているため、空隙率は０．１％以上であることが好ましく、波長３８０〜７８０μｍの範囲の積算遮光率が７０〜９５％であることが好ましいことが開示されている。
【先行技術文献】
【特許文献】
【０００８】
【特許文献１】特開平１０−４２７２０号公報
【特許文献２】特開２００６−２５６４２号公報
【発明の概要】
【発明が解決しようとする課題】
【０００９】
本発明は、上記の状況に鑑みて、農業分野や土木分野において、土壌に敷設し、砂利の沈降防止や雑草の繁殖を抑えるために用いられる砂利下シートであって、優れた耐砂利沈降性、施工性、防草性を有する砂利下シートを提供することを目的とする。
【課題を解決するための手段】
【００１０】
発明者は、砂利下シートの施工性を良好にするためにシートを柔らかくすると、シート上に敷設した砂利が上からの荷重により沈降してしまう（すなわち耐砂利沈降性が不足する）虞があること、また一方で、耐砂利沈降性を良好にするためにシートを硬くすると、施工の際にシートの折れやシワが発生し、施工性が損なわれることに着目した。そして、マルチフィラメント糸を用いた緻密な織物を採用することによって、シートの柔らかさと耐砂利沈降性とを両立できることを見出した。さらに、前記織物を、特定のカバーファクター、剛軟度、定伸長荷重、遮光率を有する織物とすることによって、優れた耐砂利沈降性、施工性、防草性を有する砂利下シートが得られることを見出し、本発明を完成した。【００１１】
すなわち、本発明は前述した目的を達成するものであって、
（１）タテ糸およびヨコ糸にマルチフィラメント糸を使用した織物からなる砂利下シートであって、前記織物は、カバーファクターが２，０００以上、剛軟度が５０ｍｍ〜１００ｍｍ、定伸長荷重が７０Ｎ〜３００Ｎ、かつ、遮光率が９５％以上である、砂利下シートに関する。【００１２】
また本発明は、
（２）前記織物は、２．５４ｃｍ角内のタテ糸およびヨコ糸の総単糸数が６，０００本〜１０，０００本である、前記（１）の砂利下シートに関する。【００１３】
また本発明は、
（３）前記マルチフィラメント糸を構成する単糸の繊度が、２．３ｄｔｅｘ〜４．６ｄｔｅｘである、前記（１）又は（２）に記載の砂利下シートに関する。【００１４】
また本発明は、
（４）前記マルチフィラメント糸の総繊度が、８４ｄｔｅｘ〜３３０ｄｔｅｘである、前記（１）〜（３）のいずれか１つに記載の砂利下シートに関する。【００１５】
また本発明は、
（５）前記マルチフィラメント糸が、黒、グレー、茶色、緑色又は青色である、前記（１）〜（４）のいずれか１つに記載の砂利下シートに関する。
【発明の効果】
【００１６】
本発明の砂利下シートは、優れた遮光性を有しながら、柔軟性と強度をも備えている。すなわち本発明の砂利下シートは、優れた防草性、施工性、耐砂利沈降性を有する。故に、本発明の砂利下シートを土壌に敷設すると、防草効果に優れるとともに、車の通行等に対しても表面の砂利の沈降が生じにくく、地面を良好な状態に保つことができる。また、施工が容易で、シートを敷設するための整地作業も低減できるため、作業面、コスト面でも有利である。
【発明を実施するための形態】
【００１７】
以下、本発明の実施の形態について説明する。本発明の砂利下シートは、緻密性のある織物を採用することに特徴を有しており、具体的には、タテ糸およびヨコ糸にマルチフィラメント糸を使用した織物からなり、当該織物は、カバーファクターが２，０００以上、剛軟度が５０ｍｍ〜１００ｍｍ、定伸長荷重が７０Ｎ〜３００Ｎ、かつ、遮光率が９５％以上である。
【００１８】
本発明の砂利下シートを構成する織物としては、例えば；平織、綾織、朱子織等の三原組織；変化組織；経二重織、緯二重織等の片二重組織；たてビロード等が挙げられる。なかでも、柔軟性が優れ、密に形成でき遮光性を高められる点から綾織にしたものが好ましく採用される。
また、織物を構成する層数は特に限定するものではなく、単層構造であっても２層以上の多層構造であってもよい。なかでも、生産性に優れ、安価である点で単層構造が好んで用いられる。
【００１９】
前記織物のタテ糸は、総繊度が同じマルチフィラメント糸を使用するのが好ましい。同じ総繊度のマルチフィラメント糸を使用することで、糸同士の凹凸による遮光性の低下を防止することが出来る。異なる総繊度の糸を混ぜて使用する場合は、その平均繊度をタテ糸総繊度とする。ヨコ糸についてもタテ糸と同様である。
【００２０】
前記織物を構成するマルチフィラメント糸について、使用される繊維の種類は特に限定されるものではない。例えばポリエステル、ポリアミド、アクリル、ポリ塩化ビニル、ポリウレタン等の合成繊維、アセテート、トリアセテート、プロミックス等の半合成繊維、レーヨン、キュプラ等の再生繊維等、いずれの繊維種も採用可能である。なかでも強度や耐候性が良好であるという理由からポリアミド、ポリエステル等の合成繊維がより好ましい。
【００２１】
前記マルチフィラメント糸の総繊度は、シートの柔軟性（施工性）の観点から、８４〜３３０ｄｔｅｘが好ましい。８４ｄｔｅｘ以上であれば、充分な強度が得られ、生産性が向上する。さらに摩擦によるシートの毛羽立ちを軽減できる。また、３３０ｄｔｅｘ以下であれば、交差部の空隙を抑えられ、遮光性が向上する。
【００２２】
前記マルチフィラメント糸は、黒、グレー、茶、緑、青等の暗色の原着糸を使用することで、優れた遮光性を発現し、また意匠性を向上することも出来る。なかでも、より遮光率を高めるために黒系の原着糸を使用することが好ましい。更なる遮光率を高めるために黒色の原着糸を使用することが好ましい。
【００２３】
前記織物の目付重量としては、８０ｇ／ｍ２〜１６０ｇ／ｍ２にすることが好ましい。８０ｇ／ｍ２以上であれば、充分に強度が得られ、１６０ｇ／ｍ２以下であれば、軽量であるため、施工性、および作業性が向上する。
【００２４】
前記織物のカバーファクターは、２，０００以上であり、好ましくは２,２００以上である。カバーファクターが２，０００未満では、織物の緻密性が失われ糸間の空隙が大きくなるため、遮光性が不十分となり、雑草の繁茂を防止するという防草の効果が減少する。ここで示すカバーファクターは、次の式１で定義(算出)される。
【００２５】
［式１］
カバーファクター＝ Ａ × Ｄ Ａ１／２ ＋ Ｂ × Ｄ Ｂ１／２
Ａ ： 織物のタテ糸密度（本／２．５４ｃｍ）
Ｂ ： 織物のヨコ糸密度（本／２．５４ｃｍ）
ＤＡ ： タテ糸の総繊度（ｄｔｅｘ）
ＤＢ ： ヨコ糸の総繊度（ｄｔｅｘ）
【００２６】
本発明の砂利下シートを構成する織物の遮光率は、９５％以上であり、好ましくは９８％以上である。遮光率が９５％未満であるとシート下からの雑草の繁茂を防止するための遮光性が不十分で、砂利下シートが敷設された地面の雑草が生長する可能性がある。なお、遮光率は、後述の実施例に記載のとおり、ＪＩＳ  Ｌ  １０５５  Ａ法（カーテンの遮光性試験方法）に準じて測定される値である。
【００２７】
本発明の砂利下シートを構成する織物は、特定範囲の剛軟度、定伸長荷重を有し、これによって、シートの耐砂利沈降性、施工性を満足できる。
すなわち、前記織物の剛軟度は５０ｍｍ〜１００ｍｍであり、好ましくは６０ｍｍ〜８０ｍｍである。５０ｍｍ未満であると、シートが柔らかく、施工性は良好であるものの、施工面の土壌が土砂等の粒子の細かい場所であると、時間の経過によってシート上に敷設した砂利が沈降し、砂利層の表面に凹凸が現れてくる。また、１００ｍｍを超えると、凹凸のある土壌にシートが追従しないため施工がしにくく、施工前に整地し、起伏をなくす必要がある。このため、作業に時間を要するばかりか、整地費用も必要となり経済性も低下する。
【００２８】
また前記織物の定伸長荷重は７０Ｎ〜３００Ｎであり、好ましくは１００Ｎ〜１９０Ｎである。７０Ｎ未満であると、砂利の上に人や車体が通過した際にかかる荷重により、シートが伸びすぎた状態で土壌の起伏に追従してしまうため、伸びた部分の素材は薄くなる。すなわち、強度が低下し、破れ等が発生する虞がある。また、３００Ｎを超えると、伸びにくいため、シートが土壌の起伏に追従しにくく、折れシワが入った状態で施工することになり、外観上の問題がある。
【００２９】
前記の定伸長荷重、剛軟度は、マルチフィラメント糸を構成する単糸の繊度と織物における２．５４ｃｍ角内のタテ糸とヨコ糸の総単糸本数が影響すると考えられている。なお、定伸長荷重および剛軟度は、後述する実施例に記載の方法によって測定される値である。
【００３０】
前記マルチフィラメント糸の単糸繊度は、２．３ｄｔｅｘ〜４．６ｄｔｅｘであることが好ましい。２．３ｄｔｅｘ以上であれば、摩擦によるシートの毛羽立ちを軽減できる。さらに、良好な硬度が得られ、耐砂利沈降性が向上する。また、４．６ｄｔｅｘ以下であれば、シートに充分な柔軟性が得られ、施工性が向上する。
【００３１】
施工性の観点から、織物における２．５４ｃｍ角内のタテ糸とヨコ糸の総単糸本数は、６，０００本〜１０，０００本が好ましいことが見出された。６，０００本以上であれば、良好な硬度が得られ、耐砂利沈降性が向上する。また、１０，０００本以下であれば、充分な柔軟性を得られ、施工性が向上する。
【００３２】
本発明の砂利下シートを構成する織物は、透水性が１．０×１０−３ｃｍ／ｓｅｃ以上であるものが好ましい。１．０×１０−３ｃｍ／ｓｅｃ以上であれば、豪雨の環境下であってもシート上に水が溜まることなく、土壌に雨水を充分に浸透させることができる。本発明の砂利下シートは、マルチフィラメント糸で高密度織物を形成することによって、毛細管現象により、効率的に表面の水分を浸透させることという効果をも有する。
【００３３】
さらに本発明の砂利下シートを構成する織物には、目的と用途に応じて、吸水処理、帯電防止処理、難燃処理、耐候処理、目止め処理等を行っておいてもよい。なかでも吸水処理は水分の浸透を高めるのに好適である。
【実施例】
【００３４】
以下の実施例、比較例によって本発明の砂利下シートをさらに具体的に説明するが、本発明はこれら実施例に限定されるものではない。【００３５】
［評価方法］
１．剛軟度（ｍｍ）
＜試験条件＞
ＪＩＳ  Ｌ  １０９６法に準じて測定した。
２．定伸長荷重（Ｎ）
＜試験条件＞
ＪＩＳ  Ｌ  １０９６  Ａ法に準じて測定した。
試験片の巾２．５ｃｍ，つかみ間隔１０ｃｍの基材が、１０％伸びた時点の荷重を測定した。（値が大きいほど伸びにくく、値が小さいほど伸びやすいことを示す。）【００３６】
３．遮光率（％）
＜試験条件＞
ＪＩＳ  Ｌ  １０５５  Ａ法（カーテンの遮光性試験方法）に準じて測定した。
試験片装着前の照度は１００,０００ｌｘとした。
４．摩擦耐久性（素材の破れやすさ）
ＪＩＳ  Ｌ  １０９６  Ｃ法（テーバー型法）に準じて測定した。
＜試験条件＞
摩耗輪Ｎｏ．ＣＳ−１０，荷重５００ｇｆ，１０００回
＜評価基準＞
目視にて試験片の表面を確認し、破れのないものを「○」、破れのあるものを「×」と評価した。【００３７】
５．耐砂利沈降性
＜試験条件＞
地面を１２０ｃｍ角，深さ３０ｃｍ掘り、整地を目的として真砂土（粒径５ｍｍ以下）を入れて均し、締固め機械ランマー（ＨＩＴＡＣＨＩ製品番：ＺＶ５５Ｒ）を用いて転圧して厚み約２０ｃｍの土壌を形成した。土壌の上に１００ｃｍ角の実施例、比較例の各シートを敷設し、四隅角部に大頭釘を打ち付けて固定した。その上から砂利（単粒度砕石Ｓ−２０（ＪＩＳ  Ａ  ５００１））を厚み約１０ｃｍ敷設し、均した。
敷設した砂利の中心線上を２ｔ車で前進、バックを繰り返し、通過する場所を一定にして３６５回（前進、バック１往復を１回とカウントする）往復させた。
＜評価基準＞
試験後の砂利沈降状態およびシート状態を確認した。
◎ 砂利沈降およびシートの歪みがほとんど見られない。
○ 砂利沈降およびシートの歪みが少し見られるが、シートの破れは見られない。
△ 砂利沈降およびシートの歪みが少し見られ、シートの破れが少し見られる
× 砂利沈降およびシートの歪みが見られ、シートの破れも多く見られる。【００３８】
６．施工性（作業性，土壌追従性）
＜試験条件＞
高さ１０ｃｍの段を設けた階段形状の土壌に、実施例、比較例の各シートを敷設した。敷設したシートと階段の段差で生じた空間部分を手で押しつけ、土壌となじませて施工した。
＜評価基準＞
段差でのシートの土壌追従性と、施工性を目視にて確認した。
◎ 土壌の形状に沿って追従が見られ、折れシワなく、施工性が良好である。
○ 土壌の形状に沿って追従が少し見られ、ほとんど折れシワなく、施工性がやや良好である。
△ 土壌の形状に沿って追従がほとんど見られず、少し折れシワあり、施工性がやや不良である。
× 土壌の形状に沿って追従が見られず、折れシワあり、施工性が不良である。【００３９】
以下に述べる実施例および比較例のシートは、エアージェット織機（豊田自動織機社製 品番：ＪＡＴ７１０）により織成した。
［実施例１］
タテ糸にポリエステル黒原着糸８４ｄｔｅｘ／２４ｆ（ＮＡＮ  ＹＡ  ＰＬＡＳＴＩＣＳ  ＣＯＲＰＯＲＡＴＩＯＮ製（以下、ＮＡＮ  ＹＡ製）、ヨコ糸にポリエステル黒原着糸８４ｄｔｅｘ／２４ｆ（ＮＡＮ  ＹＡ製）を用いて、綾織（密度：経１８０本／インチ，緯１３０本／インチ）、カバーファクターが２６８４、総単糸本数が７４４０本の織物を作成した。【００４０】
［実施例２］
タテ糸にポリエステル黒原着糸１６７ｄｔｅｘ／３６ｆ（ＮＡＮ  ＹＡ製）、ヨコ糸にポリエステル黒原着糸１６７ｄｔｅｘ／３６ｆ（ＮＡＮ  ＹＡ製）を用いて、綾織（密度：経１２７本／インチ，緯８５本／インチ）、カバーファクターが２５９９、総単糸本数が７６３２本の織物を作成した。【００４１】
［実施例３］
タテ糸にポリエステル黒原着糸８４ｄｔｅｘ／３６ｆ（ＮＡＮ  ＹＡ製）、ヨコ糸にポリエステル黒原着糸８４ｄｔｅｘ／３６ｆ（ＮＡＮ  ＹＡ製）を用いて、平織（密度：経１４４本／インチ，緯１１０本／インチ）、カバーファクターが２２０８、総単糸本数が９１４４本の織物を作成した。【００４２】
［実施例４］
タテ糸にポリエステル黒原着糸８４ｔｅｘ／２４ｆ（ＮＡＮ  ＹＡ製）、ヨコ糸にポリエステル黒原着糸８４ｄｔｅｘ／２４ｆ（ＮＡＮ  ＹＡ製）を用いて、平織（密度：経１４４本／インチ，緯１１０本／インチ）、カバーファクターが２２０８、総単糸本数が６０９６本の織物を作成した。【００４３】
［実施例５］
タテ糸にポリエステル黒原着糸１６７ｄｔｅｘ／３６ｆ（ＮＡＮ  ＹＡ製）、ヨコ糸にポリエステル黒原着糸１６７ｄｔｅｘ／３６ｆ（ＮＡＮ  ＹＡ製）を用いて、平織（密度：経１１５本／インチ，緯５５本／インチ）、カバーファクターが２０８４、総単糸本数が６１２０本の織物を作成した。【００４４】
［実施例６］
タテ糸にポリエステル黒原着糸１６７ｄｔｅｘ／３６ｆ（ＮＡＮ  ＹＡ製）、ヨコ糸にポリエステル黒原着糸１６７ｄｔｅｘ／３６ｆ（ＮＡＮ  ＹＡ製）を用いて、平織（密度：経１４５本／インチ，緯６５本／インチ）、カバーファクターが２５７５、総単糸本数が７５６０本の織物を作成した。【００４５】
［実施例７］
タテ糸にポリエステル黒原着糸３３０ｄｔｅｘ／７２ｆ（ＮＡＮ  ＹＡ製）、ヨコ糸にポリエステル黒原着糸３３０ｄｔｅｘ／７２ｆ（ＮＡＮ  ＹＡ製）を用いて、平織（密度：経８０本／インチ，緯５０本／インチ）、カバーファクターが２１８９、総単糸本数が９３６０本の織物を作成した。【００４６】
［比較例１］
タテ糸にポリエステルセミダル加工糸１６７ｄｔｅｘ／３６ｆ（ＮＡＮ  ＹＡ製）、ヨコ糸にポリエステルセミダル加工糸１６７ｄｔｅｘ／３６ｆ（ＮＡＮ  ＹＡ製）を用いて、平織（密度：経１４５本／インチ，緯６５本／インチ）、カバーファクターが２５７５、総単糸本数が７５６０本の織物を作成した。【００４７】
［比較例２］
タテ糸にポリエステル黒原着糸８４ｄｔｅｘ／３６ｆ（ＮＡＮ  ＹＡ製）、ヨコ糸にポリエステル黒原着糸８４ｄｔｅｘ／３６ｆ（ＮＡＮ  ＹＡ製）を用いて、平織（密度：経１１０本／インチ，緯５０本／インチ）、カバーファクターが１３９１、総単糸本数が５７６０本の織物を作成した。【００４８】
［比較例３］
タテ糸にポリエステル黒原着糸３３０ｄｔｅｘ／７２ｆ（ＮＡＮ  ＹＡ製）、ヨコ糸にポリエステル黒原着糸３３０ｄｔｅｘ／７２ｆ（ＮＡＮ  ＹＡ製）を用いて、平織（密度：経７０本／インチ，緯４０本／インチ）、カバーファクターが１８９６、総単糸本数が７９２０本の織物を作成した。【００４９】
［比較例４］
タテ糸にポリエステル黒原着糸３３０ｄｔｅｘ／７２ｆ（ＮＡＮ  ＹＡ製）、ヨコ糸にポリエステル黒原着糸３３０ｄｔｅｘ／７２ｆ（ＮＡＮ  ＹＡ製）を用いて、平織（密度：経９０本／インチ，緯６５本／インチ）、カバーファクターが２６７１、総単糸本数が１１１６０本の織物を作成した。【００５０】
［比較例５］
タテ糸にポリエステル黒原着糸１６７ｄｔｅｘ／７２ｆ（ＮＡＮ  ＹＡ製）、ヨコ糸にポリエステル黒原着糸１６７ｄｔｅｘ／７２ｆ（ＮＡＮ  ＹＡ製）を用いて、平織（密度：経１２７本／インチ，緯６０本／インチ）、カバーファクターが２２９３、総単糸本数が１３４６４本の織物を作成した。【００５１】
［比較例６］
タテ糸にポリエステルセミダル加工糸１６７ｄｔｅｘ／２４ｆ（ＮＡＮ  ＹＡ製）、ヨコ糸にポリエステルセミダル加工糸１６７ｄｔｅｘ／２４ｆ（ＮＡＮ  ＹＡ製）を用いて、平織（密度：経１２７本／インチ，緯５５本／インチ）、カバーファクターが２２３１、総単糸本数が４３６８本の織物を作成した。【００５２】
得られた実施例１〜７、比較例１〜６の各織物について、上記測定方法に従って各特性を測定および評価した。その結果を表１に示す。【００５３】
【表１】
0006484183.tif 000002
【００５４】
表１に示されるとおり、実施例１〜７の織物はいずれも、優れた遮光性、摩擦耐久性、耐砂利沈降性および施工性を有し、砂利下シートとして優れた特性を示した。【００５５】
一方、比較例１は遮光率が低く、遮光性が不十分であった。実施例３と同様のマルチフィラメント糸を用いているが織密度が低い比較例２は、遮光性が低く、また耐砂利沈降性が不十分であった。【００５６】
実施例７と同様のマルチフィラメント糸を用いているが織密度が低い比較例３は、遮光性が不十分であった。また逆に、同じマルチフィラメント糸を用いているが織密度を増した比較例４は、遮光性は良好だが、剛軟度および定伸長荷重が高く、すなわち織物が硬くなり、施工性が不十分であった。【００５７】
また、単糸繊度の低いマルチフィラメント糸を用いて織成した比較例５は剛軟度が低く、耐砂利沈降性が不十分であり、また、摩擦耐久性が不良であった。逆に、単糸繊度の高いマルチフィラメント糸を用いた比較例６は、剛軟度および定伸長荷重が高く、すなわち織物が硬くなり、施工性が不良であるとともに、遮光性が不良であった。